ШИХТА ДЛЯ ПРОИЗВОДСТВА ПОРИСТОГО ЗАПОЛНИТЕЛЯ /ВАРИАНТЫ/
MIXTURE FOR MAKING POROUS AGGREGATE (VERSIONS)

Изобретение относится к производству пористых заполнителей для бетонов.
Известна шихта для производства пористого заполнителя, содержащая, мас. %: глина монтмориллонитовая 35,0-38,0; выгорающая добавка (уголь) 5,0-6,0; доломит 36,0-50,0 [1].
Задачей изобретения является упрощение технологии получения пористого заполнителя.
Технический результат достигается тем, что шихта для производства пористого заполнителя, содержащая глину монтмориллонитовую, выгорающую добавку, в качестве выгорающей добавки включает размолотый до прохождения через сетку №0,63 твердый нефтяной битум при следующем соотношении компонентов, мас. %: глина монтмориллонитовая 99,0-99,9; указанный битум 0,1-1,0.
Технический результат достигается также тем, что шихта для производства пористого заполнителя, содержащая глину монтмориллонитовую, выгорающую добавку, в качестве выгорающей добавки включает размолотый до прохождения через сетку №0,63 каменноугольный пек при следующем соотношении компонентов, мас. %: глина монтмориллонитовая 99,0-99,9; указанный каменноугольный пек 0,1-1,0.
В табл. 1 и 2 приведены составы шихты для производства пористого заполнителя.
В составе шихты для производства пористого заполнителя используют: глины монтмориллонитовые, включающие Al-монтмориллонит и Fe-монтмориллонит (нонтронит); твердый (при комнатной температуре находящийся в твердом состоянии) нефтяной битум любых марок; каменноугольный пек - продукт перегонки каменноугольных смол, представляющий собой черную хрупкую массу.
Компоненты сырьевой смеси дозируют в требуемых количествах и смешивают. Полученную шихту увлажняют до 18-26% и формуют из нее гранулы размером 20-40 мм, которые сушат и обжигают при температуре 950-1100°С.
Источники информации
1. SU 1161500, С04В 31/00, 1985.